КОМПОЗИЦИЯ ДОБАВОК К ТОНЕРУ

1. Тонер, содержащий:
частицы тонера, включающие, по меньшей мере, одну аморфную смолу в комбинации, с, по меньшей мере, одной кристаллической смолой, опциональное поверхностно-активное вещество и опциональный воск; и
композицию поверхностных добавок, включающую:
диоксид кремния с поверхностью, обработанной полидиметилсилоксаном, присутствующий в количестве приблизительно от 1,15% по весу до 1,4% по весу частиц тонера;
диоксид кремния с поверхностью, обработанной силазаном, присутствующий в количестве приблизительно от 0,75% по весу до приблизительно 0,95% по весу частиц тонера;
золь-гель диоксид кремния с поверхностью, обработанной силазаном, присутствующий в количестве приблизительно от 0,45% по весу до приблизительно 1,5% % по весу частиц тонера;
диоксид титана с поверхностью, обработанной материалом из группы, состоящей из децилсилана, децилтриметоксисилана и бутилтриметоксисилана, присутствующий в количестве приблизительно от 0,2% по весу до приблизительно 1,0% по весу частиц тонера;
оксид металла из группы, состоящей из церий оксида, олово оксида, и их комбинаций, присутствующий в количестве приблизительно от 0,2% по весу до приблизительно 0,35% по весу частиц тонера;
цинк стеарат, присутствующий в количестве приблизительно от 0,15% по весу до 0,25% по весу частиц тонера; и
полиметил метакрилат, присутствующий в количестве приблизительно от 0,4% по весу до 0,6% по весу частиц тонера.
2. Тонер по п.1, в котором аморфная смола имеет формулу:
где m может быть от 5 до 1000, а кристаллическая смола имеет формулу:
где b от 5 до 2000, и d 5 до 2000.
3. Тонер по п.1, в котором аморфная смола включает высокомолекулярную аморфную смолу, имеющую молекулярный вес приблизительно от 35000 до 150000, в комбинации с низкомолекулярной аморфной смолой, имеющей молекулярный вес приблизительно от 10000 до 35000.
4. Тонер по п.3, в котором соотношение высокомолекулярной аморфной смолы к низкомолекулярной аморфной смоле и к кристаллической смоле составляет приблизительно от 6:6:1 до 5:5:1.
5. Тонер по п.1, в котором диоксид кремния с поверхностью, обработанной полидиметилсилоксаном, присутствует в количестве приблизительно от 0,5% по весу до 2,5% по весу частиц тонера, диоксид кремния с поверхностью, обработанной силазаном, присутствует в количестве приблизительно от 0,3% по весу до приблизительно 2,0% по весу частиц тонера, золь-гель диоксид кремния с поверхностью, обработанной силазаном, присутствует в количестве приблизительно от 0,2% по весу до приблизительно 3,0% по весу частиц тонера, диоксид титана включает диоксид титана с поверхностью, обработанной бутилтриметоксисиланом, и присутствует в количестве приблизительно от 0,2% по весу до приблизительно 1,2% по весу частиц тонера, оксид металла включает церий оксид, присутствующий в количестве приблизительно от 0,1% по весу до приблизительно 1,0% по весу частиц тонера, цинк стеарат присутствует в количестве приблизительно от 0,05% по весу до 1,0% по весу частиц тонера, и полиметил метакрилат присутствует в количестве приблизительно от 0,1% по весу до приблизительно 1,5% по весу частиц тонера.
6. Тонер по п.1, в котором тонер имеет трибоэлектрический заряд приблизительно от конечного трибоэлектрического заряда в диапазоне от -4 µКл/г до -50 µКл/г.
7. Тонер по п.1, в котором тонер имеет глянец приблизительно от 30 ggu дo 80 ggu.
8. Тонер, содержащий:
частицы тонера, включающие, по меньшей мере, одну высокомолекулярную аморфную смолу, имеющую молекулярный вес приблизительно от 35000 до 150000, в комбинации, с по меньшей мере, одной низкомолекулярной аморфной смолой, имеющей молекулярный вес приблизительно от 10000 до 35000, в комбинации, с по меньшей мере, одной кристаллической смолой, опциональным поверхностно-активным веществом и опциональным воском; и
композицию поверхностных добавок, включающую:
диоксид кремния с поверхностью, обработанной полидиметилсилоксаном, присутствующий в количестве приблизительно от 1,15% по весу до 1,4% по весу частиц тонера;
диоксид кремния с поверхностью, обработанной силазаном, присутствующий в количестве приблизительно от 0,75% по весу до приблизительно 0,95%% по весу частиц тонера;
золь-гель диоксид кремния с поверхностью, обработанной силазаном, присутствующий в количестве приблизительно от 0,45% по весу до приблизительно 3,0% по весу частиц тонера;
диоксид титана с поверхностью, обработанной материалом из группы, состоящей из децилсилана, децилтриметоксисилана и бутилтриметоксисилана, присутствующий в количестве приблизительно от 0,2% по весу до приблизительно 1,2% по весу частиц тонера;
оксид металла из группы, состоящей из церий оксида, олово оксида, и их комбинаций, присутствующий в количестве приблизительно от 0,2% по весу до приблизительно 0,35% по весу частиц тонера;
цинк стеарат, присутствующий в количестве приблизительно от 0,15% по весу до 0,25% по весу частиц тонера; и
полиметил метакрилат, присутствующий в количестве приблизительно от 0,4% по весу до 0,6% по весу частиц тонера.
9. Тонер по п.8, в котором высокомолекулярная аморфная смола, низкомолекулярная аморфная смола или обе имеют формулу:
где m может быть от 5 до 1000, а кристаллическая смола имеет формулу:
где b от 5 до 2000, a d от 5 до 2000.
10. Тонер по п.8, в котором соотношение высокомолекулярной аморфной смолы к низкомолекулярной аморфной смоле и к кристаллической смоле составляет приблизительно от 6:6:1 до 5:5:1.
11. Тонер по п.8, в котором диоксид кремния с поверхностью, обработанной полидиметилсилоксаном, присутствует в количестве приблизительно от 0,5% по весу до 2,5% по весу частиц тонера, диоксид кремния с поверхностью, обработанной силазаном, присутствует в количестве приблизительно от 0,3% по весу до приблизительно 2,0% по весу частиц тонера, золь-гель диоксид кремния с поверхностью, обработанной силазаном, присутствует в количестве приблизительно от 0,2% по весу до приблизительно 3,0% по весу частиц тонера, диоксид титана включает диоксид титана с поверхностью, обработанной бутилтриметоксисиланом, и присутствует в количестве приблизительно от 0,1% по весу до 2,0% по весу частиц тонера, оксид металла включает церий оксид, присутствующий в количестве приблизительно от 0,1% по весу до 1,0% по весу частиц тонера, цинк стеарат присутствует в количестве приблизительно от 0,05% по весу до 1,0% по весу частиц тонера, и полиметил метакрилат присутствует в количестве приблизительно от 0,1% по весу до приблизительно 1,5% по весу частиц тонера.
12. Тонер по п.8, в котором тонер имеет трибоэлектрический заряд приблизительно от конечного трибоэлектрического заряда в диапазоне от -4 µКл/г до -50 µКл/г.
13. Тонер по п.8, в котором тонер имеет глянец приблизительно от 30 ggu до 80 ggu.
14. Способ, включающий:
контактирование частиц тонера с композицией добавок, включающей:
диоксид кремния с поверхностью, обработанной полидиметилсилоксаном, присутствующий в количестве приблизительно от 1,15% по весу до 1,4% по весу частиц тонера;
диоксид кремния с поверхностью, обработанной силазаном, присутствующий в количестве приблизительно от 0,75% по весу до приблизительно 0,95% по весу частиц тонера;
золь-гель диоксид кремния с поверхностью, обработанной силазаном, присутствующий в количестве приблизительно от 0,45% по весу до приблизительно 3,0% по весу частиц тонера;
диоксид титана с поверхностью, обработанной материалом из группы, состоящей из децилсилана, децилтриметоксисилана и бутилтриметоксисилана, присутствующий в количестве приблизительно от 0,2% по весу до приблизительно 1,2% по весу частиц тонера;
оксид металла из группы, состоящей из церий оксида, олово оксида, и их комбинаций, присутствующий в количестве приблизительно от 0,2% по весу до приблизительно 0,35% по весу частиц тонера;
цинк стеарат, присутствующий в количестве приблизительно от 0,15% по весу до 0,25% по весу частиц тонера; и
полиметил метакрилат, присутствующий в количестве приблизительно от 0,4% по весу до приблизительно 0,6% по весу частиц тонера.
смешивание частиц тонера с композицией добавок при скорости вращения приблизительно от 500 оборотов в минуту до 2000 оборотов в минуту в течение периода времени приблизительно от 2 до 20 мин.
15. Способ по п.14, в котором при смешивании частиц тонера и композиции добавок используется удельная мощность приблизительно от 60 ватт на фунт тонера и добавок до 100 ватт на фунт тонера и добавок.
16. Способ по п.14, в котором при смешивании частиц тонера и композиции добавок удельное потребление энергии составляет приблизительно от 6,7 ватт-час на фунт тонера и добавок до 20 ватт-час на фунт тонера и добавок.
17. Способ по п.14, в котором аморфная смола имеет формулу:
(I) где m может быть от 5 до 1000, а кристаллическая смола имеет формулу:
где b от 5 до 2000, и d от 5 до 2000.
18. Способ по п.14, в котором аморфная смола включает высокомолекулярную аморфную смолу, имеющую молекулярный вес приблизительно от 35000 до 150000, в комбинации с низкомолекулярной аморфной смолой, имеющей молекулярный вес приблизительно от 10000 до 35000.
19. Способ по п.14, в котором соотношение высокомолекулярной аморфной смолы к низкомолекулярной аморфной смоле и к кристаллической смоле составляет приблизительно от 6:6:1 до 5:5:1.
20. Способ по п.14, в котором тонер имеет трибоэлектрический заряд приблизительно от конечного трибоэлектрического заряда в диапазоне от -4 µКл/г до -50 µКл/г.